(57)【要約】【課題】ぬれ感が極めて少なくかつかつ吸湿性を有する織編物およびその製造方法および繊維製品を提供する。【解決手段】綿繊維糸条を用いて織編物を織編製した後、該織編物にアルカリ処理を施すことにより綿繊維に含まれる綿ロウを除去し、次いで該織編物の表裏の少なくとも一面に撥水剤を部分的に付着させることにより吸水速度を５秒以下とする。【選択図】図１
2007162150.tif 000002
【特許請求の範囲】
【請求項１】
綿繊維を含む織編物であって、該織編物の表裏の少なくとも一面に撥水剤が部分的に付着しており、かつ撥水剤が付着した織編物面において吸水速度が５秒以下であることを特徴とするぬれ感の少ない織編物。
ただし、吸水速度は、ＪＩＳ Ｌ１０１８Ａ法（滴下法）の吸水速度に関する試験方法に従い、水平な試料面に滴下された１滴の水滴が吸収される時間を測定するものとする。
【請求項２】
撥水剤が織編物の片面にのみ付着してなる、請求項１に記載のぬれ感の少ない織編物。
【請求項３】
撥水剤の付着パターンが、経および緯方向に連続するパターンである、請求項１または請求項２に記載のぬれ感の少ない織編物。
【請求項４】
撥水剤の付着パターンが、多角形が角部で連続するパターンである、請求項３に記載のぬれ感の少ない織編物。
【請求項５】
撥水剤の付着パターンが、格子パターンである、請求項３に記載のぬれ感の少ない織編物。
【請求項６】
撥水剤の付着パターンにおいて、付着部の面積比率が３０〜８５％の範囲内である、請求項１〜５のいずれかに記載のぬれ感の少ない織編物。
【請求項７】
織編物の厚みが０．４〜１．５ｍｍの範囲内である、請求項１〜６のいずれかに記載のぬれ感の少ない織編物。
【請求項８】
吸湿率が１％以上である、請求項１〜７のいずれかに記載のぬれ感の少ない織編物。
【請求項９】
少なくとも綿繊維糸条を用いて織編物を織編製した後、該織編物にアルカリ処理を施すことにより綿繊維に含まれる綿ロウを除去し、次いで該織編物の表裏の少なくとも一面に撥水剤を部分的に付着させることを特徴とする、請求項１に記載のぬれ感の少ない織編物の製造方法。
【請求項１０】
請求項１〜７のいずれかに記載の織編物を、撥水剤が付着している面を肌側にして用いてなる、スポーツ衣料、インナー衣料、紳士衣料、および婦人衣料の群より選ばれるいずれかの繊維製品。
【発明の詳細な説明】
【技術分野】
【０００１】
本発明は、綿繊維を含む織編物であって、織編物の表裏の少なくとも一面に撥水剤が部分的に付着しており、ぬれ感が少なくかつ吸湿性を有する織編物およびその製造方法および繊維製品に関するものである。
【背景技術】
【０００２】
従来、織編物のぬれ感を少なくする方法としては、織編物の一面に撥水剤を部分的に付与することにより、撥水剤が付着していない部分で水分を吸収させることが提案されている（例えば、特許文献１参照）。また、本発明者は、特願２００４−１５４３８１号において、撥水剤の塗布パターンを工夫することにより、ぬれ感が少ないだけでなくソフト風合いをも有する織編物を提案した。
しかしながら、これらの織編物において、吸湿性の点でまだ満足ではないことが判明した。
【特許文献１】特開平７−４２０７５号公報
【発明の開示】
【発明が解決しようとする課題】
【０００３】
本発明は、上記の背景に鑑みなされたものであり、その目的は、ぬれ感が少なくかつ吸湿性を有する織編物およびその製造方法および繊維製品を提供することにある。
【課題を解決するための手段】
【０００４】
本発明者は、上記目的を達成するため鋭意検討した結果、綿繊維糸条を含む織編物にアルカリ処理を施すことにより綿繊維に含まれる綿ロウを除去した後、該織編物の表裏の少なくとも一面に撥水剤を部分的に付着させることにより、ぬれ感が少なくかつ吸湿性を有する織編物が得られることを見出し、さらに鋭意検討を重ねることにより本発明に想到した。
【０００５】
かくして、本発明によれば「綿繊維を含む織編物であって、該織編物の表裏の少なくとも一面に撥水剤が部分的に付着しており、かつ撥水剤が付着した織編物面において吸水速度が５秒以下であることを特徴とするぬれ感の少ない織編物。」が提供される。
ただし、吸水速度は、ＪＩＳ Ｌ１０１８Ａ法（滴下法）の吸水速度に関する試験方法に従い、水平な試料面に滴下された１滴の水滴が吸収される時間を測定するものとする。
【０００６】
その際、撥水剤が織編物の片面にのみ付着していることが好ましい。また、撥水剤の付着パターンが、経および緯方向に連続するパターンであることが好ましい。かかる付着パターンとしては、多角形が角部で連続するパターンや格子パターンが好適に例示される。また、撥水剤の付着パターンにおいて、塗布部の面積比率が３０〜８５％の範囲内であることが好ましい。また、織編物の厚みが０．４〜１．５ｍｍの範囲内であることが好ましい。また、吸湿率が１％以上であることが好ましい。
【０００７】
また、本発明によれば、少なくとも綿繊維糸条を用いて織編物を織編製した後、該織編物にアルカリ処理を施すことにより綿繊維に含まれる綿ロウを除去し、次いで該織編物の表裏の少なくとも一面に撥水剤を部分的に付着させることを特徴とする、前記のぬれ感の少ない織編物の製造方法が提供される。
【０００８】
さらに、本発明によれば、前記の織編物を、撥水剤が付着している面を肌側にして用いてなる、スポーツ衣料、インナー衣料、紳士衣料、および婦人衣料の群より選ばれるいずれかの繊維製品が提供される。
【発明の効果】
【０００９】
本発明によれば、撥水性と特に優れた吸水性とを有するぬれ感の少ない織編物およびその製造方法および繊維製品が得られる。
【発明を実施するための最良の形態】
【００１０】
以下、本発明の実施の形態について詳細に説明する。
まず、本発明の織編物には綿繊維が含まれる。かかる綿繊維は通常の綿繊維でよい。綿繊維の繊度としては特に制限されないが、織編物の風合いの点で９８〜２９５ｄｔｅｘ（英式番手で６０〜２０番手）の範囲内であることが好ましい。また、綿繊維の紡績方法も特に制限されないが、空気式やリング式が好ましい。
【００１１】
本発明の織編物に含まれる綿繊維の重量比率は特に制限されないが、綿繊維が織編物重量に対して３０重量％以上（好ましくは５０重量％以上）含まれることが好ましい。綿繊維の重量比率が３０重量％未満では、十分な吸水性が得られないおそれがある。なお、織編物に綿繊維以外の他繊維を含ませる場合、該他繊維としては、ポリエステル、ポリアミド、ポリアクリルニトリル、ポリプロピレン等の合成繊維、レーヨンなどの再生繊維、ウール、絹などの天然繊維、これらを複合したものなどが例示される。なかでも、ポリエステル繊維が好ましく例示される。ポリエステル繊維はジカルボン酸成分とジグリコール成分とから製造される。ジカルボン酸成分としては、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステル樹脂には、前記ジカルボン酸成分及びグリコール成分の他に第３成分を含んでいてもよい。該第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。さらには、ポリ乳酸などの生分解性を有するポリエステル繊維でもよい。
【００１２】
前記ポリエステル繊維を形成する樹脂中には、必要に応じて、艶消し剤（二酸化チタン）、微細孔形成剤（スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００１３】
本発明の織編物において、表裏の少なくとも一面に撥水剤が部分的に付着していることが肝要である。撥水剤が部分的に付着することにより、撥水剤の付着部が撥水性を呈し、一方、撥水剤の非付着部が吸水性を呈する。水分は非付着部で吸収され他方の面に移行することにより、ぬれ感が低減される。
【００１４】
ここで、撥水剤が織編物の表裏両面に付着していてもよいが、織編物の片面にのみ付着していることが好ましい。撥水剤が織編物の片面にのみ付着していると、撥水剤が付着している面の非付着部で吸収した水分が他方の面にスムーズに移行するため、撥水剤が付着している面のぬれ感が低下し、かつ速乾効果も得られる。
【００１５】
撥水剤の付着パターンとしては、図１に示すような多角形が角部でつながるパターンや、図２に示すような格子パターンなど、経および緯方向に連続するパターンが好ましく例示される。とくに、ソフトな風合いを得る上で、前者の多角形が角部でつながるパターンが好ましい。このように、撥水剤の付着パターンが経および緯方向に連続していると、非付着部が飛島状になるため、非付着部で吸収された水分は拡散することなくスムーズに他方の面に移行する。
【００１６】
なお、前記の多角形としては、四角形または三角形が好ましい。かかる多角形のサイズとしては、多角形の一辺の長さが０．５〜２．０ｍｍ（より好ましくは０．７〜１．５ｍｍ）の範囲内であることが好ましい。該長さが０．５ｍｍよりも小さくても、逆に２．０ｍｍよりも大きくても、十分な吸水性が得られないおそれがある。また、格子パターンのサイズとしては、付着部の巾０．５〜３．０ｍｍ、非付着部の巾１．０〜５．０ｍｍの範囲内であることが好ましい。
【００１７】
前記撥水剤の付着パターンにおいて、撥水剤付着部の面積比率は、３０〜８５％（より好ましくは４０〜７０％）の範囲内であることが好ましい。該付着部面積比率が３０％よりも小さいと、吸水時に水が面方向にひろがり、ぬれ感を十分低減できないおそれがある。逆に、該付着部面積比率が８５％よりも大きいと、吸水性が低下するだけでなく、ソフトな風合いを損なうおそれがある。
【００１８】
前記付着部面積比率は下記式で示されるものである。
付着部面積比率（％）＝（付着部面積）／（（付着部面積）＋（非付着部面積））×１００
【００１９】
また、本発明の織編物において、撥水剤が付着した織編物面において吸水速度が５秒以下（好ましくは１秒以下）であることが肝要である。水分は通常、撥水剤の非付着部から吸収されるが、該吸水速度が５秒よりも大きいと、ぬれ感が大きく好ましくない。吸水速度を５秒以下とするには、例えば後記のように、綿繊維糸条を用いて織編物を織編製した後、該織編物にアルカリ処理を施すことにより綿繊維に含まれる綿ロウを除去し、次いで該織編物の表裏の少なくとも一面に撥水剤を部分的に付着させるとよい。
ただし、吸水速度は、ＪＩＳ Ｌ１０１８Ａ法（滴下法）の吸水速度に関する試験方法に従い、水平な試料面に滴下された１滴の水滴が吸収される時間を測定するものとする。
【００２０】
本発明の織編物において、織編物の厚みが０．４〜１．５ｍｍであることが好ましい。該厚みが０．４ｍｍよりも小さいと、十分な吸水性が得られず十分にぬれ感を低減できないおそれがある。逆に該厚みが１．５ｍｍより大きいとソフトな風合いが損なわれるおそれがある。なお、織物については、その厚さをＪＩＳ  Ｌ  １０９６−１９９８、６．５の厚さ測定法により、編物については、その厚さをＪＩＳ  Ｌ  １０１８−１９９８、６．５の厚さ測定法により測定するものとする。
【００２１】
本発明の織編物は以下の製造方法により製造することができる。
まず、綿繊維糸条を用いて織編物を織編成する。その際、織編物の織編組織は特に限定されず、通常の方法で製編織された織編物でよい。例えば、織物の織組織としては、平織、綾織、朱子織等の三原組織、変化組織、たて二重織、よこ二重織等の片二重組織、たてビロードなどが例示される。編物の種類は、よこ編物であってもよいしたて編物であってもよい。よこ編組織としては、天竺、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が例示される。層数も単層でもよいし、２層以上の多層でもよい。なかでも、０．４〜１．５ｍｍの厚みを得る上で、例えば、織物では、一般に経二重組織、緯二重組織、二重組織、重ね組織などと称される二層構造織物が好適に例示される。また、編物では、２枚筬または３枚筬を用いた、ハーフ組織、ハーフベース組織、サテン組織などが好適に例示される。
【００２２】
織編物の密度としては、吸水性の点で高密度のほうが好ましく、加工後の織編密度として経緯とも１００〜２５０本／２．５４ｃｍの範囲内であることが好ましい。織編物の密度が該範囲よりも小さいと十分な吸水性が得られないおそれがある。逆に、織編物の密度が該範囲より大きいと製編織性が困難となるおそれがある。
【００２３】
次いで、該織編物にアルカリ処理を施すことにより綿繊維に含まれる綿ロウを除去する。その際、アルカリ処理の条件としては、濃度４〜８ｇ／リットルの水酸化ナトリウム水溶液中（温度９３〜９８℃）で１５分間以上アルカリ処理することが好ましい。ここで、アルカリ処理を施すことが特に重要であり、アルカリ処理を施さない場合は、前述のような吸水速度が得られず好ましくない。
次いで、該織編物に必要に応じて、染色仕上げ加工を施した後、該織編物の表裏の少なくとも一面に撥水剤を前記のように部分的に付着させる。
【００２４】
ここで、撥水剤としては、特に限定されず、フッ素系、シリコン系、ワックス系などの撥水剤が例示される。また、撥水剤をバインダー樹脂とともに織編物に付着させることが、撥水性の耐久性を高める上で好ましい。かかる撥水剤としては、繊維との接触角が９０度以下（好ましくは７０度以下、さらに好ましくは５０度以下）のものが好適である。該接触角が小さい程ぬれ性がよいため、バインダー樹脂が単糸繊維表面に均一に皮膜する。その結果、撥水性の耐久性が向上するだけでなく織編物のソフトな風合いが損なわれることがない。繊維との接触角が９０度以下のバインダー樹脂としては、メラミン樹脂、エポキシ樹脂、ウレタン樹脂、アクリル系樹脂などが例示される。
【００２５】
また、撥水剤とバインダー樹脂の織編物に対する付着量としては、各々樹脂固形分重量基準で、撥水剤０．０１〜４０ｇ／ｍ２（より好ましくは１〜１０ｇ／ｍ２）、バインダー樹脂０．０１〜４０ｇ／ｍ２（より好ましくは１〜１０ｇ／ｍ２）の範囲が適当である。
【００２６】
前記の撥水剤とバインダー樹脂とは、通常両者の配合組成物として織編物に付与される。その際、かかる配合組成物は水系、溶剤系のいずれで構成してもよいが、加工工程の作業環境上水系の方が好ましい。なお、溶剤としては、トルエン、イソプロピルアルコール、ジメチルホルムアミド、メチエチルケトン、酢酸エチルなどが例示される。この配合組成物には、エポキシ系などの架橋剤を併用してもよい。さらに、織編物に対する付着性を向上させる等の目的で適当な添加剤をさらに配合してもよい。
【００２７】
前記の撥水剤、または撥水剤とバインダー樹脂とを織編物に付着させる方法としては、例えばグラビアロール法、キスロール法、泡加工法、ロータリスクリーン捺染法、フラットスクリーン法、ローラー捺染法等が例示される。また、撥水剤の塗布に際しては、撥水剤が織編物の反対面までは浸透しないよう、撥水剤を含む配合組成物の粘度、スキージ等による織編物への付与圧力、捺染速度を適宜調整する必要がある。なお、前述のように、撥水剤を織編物の両面に付与してもよいが、織編物の片面にのみ付与することが好ましい。また、前述のように撥水剤の織編物の厚さ方向への浸透度合は、撥水剤が付与された面から厚さの１／２以下（より好ましくは１／５以下）であることが好ましい。
【００２８】
かくして得られた織編物において、撥水剤が部分的に付着しているので、汗等の水は非撥水部を通して、すみやかに厚み方向に拡散する。その結果、撥水剤が付与された面には水がほとんど残らないので、ぬれ感は低減される。同時に厚さ方向に拡散した水はすぐ蒸発するので速乾効果も得られる。また、織編物に綿繊維が含まれるので優れた吸湿性を呈する。かかる吸湿性としては、１％以上であることが好ましい。このように優れた吸湿性を有していると、かかる織編物を用いて衣料を得て着用すると蒸れ感が低減される。
【００２９】
ただし、吸湿性は以下の方法で測定するものとする。すなわち、試料を５０℃で２時間予備乾燥後、１０５℃で２時間かけて循環式熱風乾燥機により熱処理を行って試料を絶乾状態にする（このときの重量をＷ０とする）。次に、２０℃×９０％ＲＨのデシケーター中に３日間入れた後、重量（Ｗ１）を測定する。そして、下記の式により吸湿率を測定する。
吸湿率（％）＝（Ｗ１−Ｗ０）／Ｗ０×１００
【００３０】
なお、本発明の織編物には、常法の起毛加工、紫外線遮蔽あるいは、抗菌剤、消臭剤、防虫剤、蓄光剤、再帰反射剤、マイナスイオン発生剤等の機能を付与する各種加工を付加適用してもよい。
【００３１】
次に、本発明によれば、前記の織編物を、撥水剤が付着している面を肌側にして用いてなる、スポーツ衣料、インナー衣料、紳士衣料、および婦人衣料の群より選ばれるいずれかの繊維製品である。
かかる繊維製品は、前記の織編物を、撥水剤が付着している面を肌側にして用いているので、ぬれ感が小さくかつ蒸れ感も少なく優れた着用快適性を呈する。
【実施例】
【００３２】
以下、実施例をあげて本発明を詳細に説明するが、本発明はこれらによって何ら限定されるものではない。なお、実施例中の各物性は下記の方法により測定したものである。
（１）ぬれ感
まず、アクリル板上に水０．３ｃｃをおき、１０ｃｍ四角に裁断した織編物をその上にのせ、２．９ｍＮ／ｃｍ２（０．３ｇｆ／ｃｍ２）の荷重をかけながら３０秒間織編物に十分吸水させた後、男女各５名ずつ計１０名のパネラー上腕部にその吸水させた織編物をのせ、ぬれ感の官能評価を行った。評価は、ぬれ感の点で極少（最良）、少、中、大の４段階に評価した。なお、アクリル板上においた０．３ｍｌの水量は、１０ｃｍ角の布帛全面にぬれ拡がるに十分な量であった。
【００３３】
（２）乾燥性  
まず、１０ｃｍ四角に裁断した織編物の初期質量（Ａ）を測定し、その織編物を３２℃一定の水平に置かれた恒温板上にのせ、織編物裏面から定量ポンプで０．２ｃｃ／分の速度で１０分間送水し、布帛に過剰な水分を与える。１０分後に送水を停止し、この時の織編物質量（Ｂ）を測定し、３２℃一定の恒温室に間放置する。１０分間の放置後、再び織編物質量（Ｃ）を測定し、以下の式によって乾燥性の評価を行った。
乾燥性（％）＝（（Ｂ−Ｃ）／（Ｂ−Ａ））×１００
なお、これで表される乾燥性は０〜１００までの値であり、数値が大きいほどより乾燥性が高いことを表す。ここに示した乾燥性評価法は、運動開始と共に発汗し始め、運動終了後発汗が止まることを想定した実験系評価法であり、織編物に吸水される汗量が２００ｇ／ｍ２・ｈｒ程度の運動を１時間行い、その後１０分間休息したことを想定したものである。布帛に吸水される汗量が２００ｇ／ｍ２・ｈｒ程度の運動とは、バスケットボールやテニス、ランニング等の運動を１時間程度真剣に行ったと考えれば良く、通常市販の綿Ｔシャツを上衣に着用していた場合、綿Ｔシャツは汗でぐっしょりぬれた状態となる。
【００３４】
（３）吸水性
撥水剤が付着した面について、ＪＩＳ Ｌ１０１８Ａ法（滴下法）の吸水速度に関する試験方法に準じて測定した。水平な試料面に滴下された１滴の水滴が吸収される時間を示した。
【００３５】
（４）洗濯耐久性
通常の家庭洗濯機で洗濯を行い、初期の性能から半減した際の洗濯回数を評価した。
【００３６】
（５）織編物の風合い
３０ｃｍ四角の織編物を男女各５名ずつ計１０名のパネラーが目隠しした状態で官能評価を行った。ソフト性の点から、ソフト（最良）、ややソフト、ややかたい、かたいの４段階に評価した。
【００３７】
（６）厚み
織物については、その厚さをＪＩＳ  Ｌ  １０９６−１９９８、６．５の厚さ測定法により、編物については、その厚さをＪＩＳ  Ｌ  １０１８−１９９８、６．５の厚さ測定法により測定する。
【００３８】
（７）接触角
接触角測定装置（エルマ販売（株）製）により、バインダー樹脂と通常のポリエチレンテレフタレート繊維との接触角を測定した。
【００３９】
（８）吸湿率
試料を５０℃で２時間予備乾燥後、１０５℃で２時間かけて循環式熱風乾燥機により熱処理を行って試料を絶乾状態にした（このときの重量をＷ０とする）。次に、２０℃×９０％ＲＨのデシケーター中に３日間入れた後、重量（Ｗ１）を測定し、下記の式により吸湿率を測定した。
吸湿率（％）＝（Ｗ１−Ｗ０）／Ｗ０×１００
【００４０】
（９）着用蒸れ感
試料を縫製して衣服を作成し、日常生活での着用蒸れ感を評価した。
【００４１】
［実施例１］
経糸として、総繊度１９０ｄｔｅｘ／４８ｆｉｌの通常のポリエチレンテレフタレート仮撚捲縮加工糸、緯糸として、綿繊維糸条（１９０ｄｔｅｘ相当）（１：１使い）を用い、緯二重織物（生機の経糸密度１００本／２．５４ｃｍ、生機の緯糸密度１６０本／２．５４ｃｍ）を織成した後、８０℃で精錬後、濃度５ｇ／リットルの水酸化ナトリウム水溶液（温度９５℃）中で４０分間アルカリ処理した。そして、１３０℃３０分間通常の染色加工を施し、親水剤（高松油脂（株）製ＳＲ−１０００）を５％ｏｗｆ用いて１３０℃３０分間親水化処理を行い、乾燥、セットを行った。
【００４２】
次いで、該織物の片面に、下記の処方からなる処理液を約１５ｇ／ｍ２の塗布量となるよう、図１に示す市松格子状パターン（四角形のサイズ１ｍｍ×１ｍｍ、塗布部面積比率５０％）でグラビア転写方式にて塗布し、その後、１２０℃で乾燥した後、１６０℃で４５秒の乾熱処理を行い、織物を得た。
［処理液の組成］
・  水  ９１．６重量％
・  フッ素系撥水剤  ８重量％
（旭硝子（株）製「アサヒガードＡＧ７１０」）
・  メラミン系バインダー樹脂  ０．３重量％
（住友化学（株）製「スミテックス  レジンＭ−３」  接触角６７．５度）
・  触媒  ０．１重量％
（スミテックス  アクセレーター  ＡＣＸ）
得られた織物において、経糸密度１４０本／２．５４ｃｍ、緯糸密度１８０本／２．５４ｃｍ、厚み０．５ｍｍ、ぬれ感中〜少、吸水性０．５秒、乾燥性７０％、洗濯耐久性５０回、風合いソフト、吸湿率５．２％、蒸れ感少であった。
【００４３】
［比較例１］
実施例１において、アルカリ処理を施さないこと以外は実施例１と同様にした。得られた織物において、経糸密度１４０本／２．５４ｃｍ、緯糸密度１８０本／２．５４ｃｍ、厚み０．５ｍｍ、ぬれ感大、吸水性１７５秒、乾燥性４０％、洗濯耐久性５回、風合いかたい、吸湿率４．８％、蒸れ感少〜中であった。
【００４４】
［比較例２］
実施例１において、緯糸として、総繊度１９０ｄｔｅｘ／４８ｆｉｌの通常のポリエチレンテレフタレート仮撚捲縮加工糸（１：１使い）を用い、アルカリ処理を施さないこと以外は実施例１と同様にした。得られた織物において、得られた織物において、経糸密度１４０本／２．５４ｃｍ、生機の緯糸密度１８０本／２．５４ｃｍ、厚み０．５ｍｍ、ぬれ感中〜少、吸水性１．４秒、乾燥性７２％、洗濯耐久性３０回、風合いややかたい、吸湿率０．５％、蒸れ感大であった。
【産業上の利用可能性】
【００４５】
本発明によれば、ぬれ感が極めて少なくかつかつ吸湿性を有する織編物およびその製造方法および繊維製品が提供され、その工業的価値は極めて大である。
【図面の簡単な説明】
【００４６】
【図１】本発明において、採用することのできる撥水剤付着パターンの一例（四角形が角部で連続するパターン）を模式的に示すものであり、黒塗部が撥水部である。
【図２】本発明において、採用することのできる撥水剤付着パターンの一例（格子パターン）を模式的に示すものであり、黒塗部が撥水部である。
【図１】
2007162150.tif 000003
【図２】
2007162150.tif 000004